(57)【特許請求の範囲】
【請求項１】
多層微多孔性電池分離膜であって、
外側ポリオレフィン層、内側ポリオレフィン層及び外側ポリオレフィン層を有する乾式延伸された３層の微多孔性電池分離膜を含み、
前記外側ポリオレフィン層は、加工後の外側層として測定した数値で１．２ｇ／１０分以下のメルトフローインデックス（ＭＦＩ）を有する高分子量ポリプロピレンであり、
ここで、前記乾式延伸された３層の微多孔性電池分離膜は、１３〜２５秒のＧｕｒｌｅｙ値を維持しつつ、２５μ以下の厚さおよび３７％以下の多孔度を有する、多層微多孔性電池分離膜。
【請求項２】
前記微多孔性電池分離膜の正味の収縮率は、１０５℃６時間の測定で５％未満である請求項１に記載の多層微多孔性電池分離膜。
【請求項３】
前記微多孔性電池分離膜のイオン抵抗は２．５オーム−ｃｍ2未満である請求項１または
２に記載の多層微多孔性電池分離膜。
【請求項４】
多層微多孔性電池分離膜であって、
外側ポリオレフィン層、内側ポリオレフィン層及び外側ポリオレフィン層を有する乾式延伸された３層の微多孔性電池分離膜を含み、
前記外側ポリオレフィン層は、加工後の外側層として測定した数値で１．２ｇ／１０分以下のメルトフローインデックス（ＭＦＩ）を有する高分子量ポリプロピレンであり、
前記内側ポリオレフィン層はポリエチレンであり、
前記３層の微多孔性電池分離膜は、２５μ以下の全体の厚さを有し、１３〜２５秒のＧｕｒｌｅｙ値を維持しつつ３７％以下の多孔度を有し、前記分離膜の正味の収縮率が１０５℃６時間の測定で５％未満である、
多層微多孔性電池分離膜。
【発明の詳細な説明】
【技術分野】
【０００１】
本発明は、電池分離膜及びこの分離膜の製造方法である。本発明の分離膜は、乾式延伸法又は溶媒抽出法により製造される他の分離膜と比較して、混合浸透試験における上昇及び収縮の減少を示す。驚くべきことに、本発明の分離膜はまた、多孔率が３７％以下であっても１３〜２５秒のＧｕｒｌｅｙ値を有する。
【背景技術】
【０００２】
電池分離膜として、微多孔性多層膜を使用することは公知である。例えば、米国特許第５，４８０，７４５号、５，６９１，０４７号、５，６６７，９１１号、５，６９１，０７７号及び５，９５２，１２０号明細書参照。
【０００３】
米国特許第５，４８０，７４５号明細書は、多層前駆体の共押出しによって、又は予備形成された前駆体層の１５２℃での熱溶融によって多層薄膜を形成することを開示している。次いで、いずれかの技術によって形成された多層前駆体をアニール及び延伸によって微多孔性とする。乾式延伸法によって製造されたこの膜は、１００％〜３００％の好ましい正味の伸張量を有する。
【０００４】
米国特許第５，６９１，０４７号明細書は、多層前駆体の共押出しによって、又は３層以上の前駆体層を熱（１２０〜１４０℃）及び圧力（１〜３ｋｇ／ｃｍ2）下で結合させることによって多層薄膜を形成することを開示している。０．５〜８ｍ／分（１．６〜２６．２ｆｔ／分）の速さで熱及び圧力下で形成された前駆体は３〜６０ｇ／１５ｍｍ（０．２〜４ｇ／ｍｍ）の範囲の剥離強度（ｐｅｅｌ  ｓｔｒｅｎｇｔｈ）を有する。実施例において、１つの３４μｍの分離膜は１ｇ／ｍｍの剥離強度を有し、他は約０．５ｇ／ｍｍを有する。次いで、いずれかの技術によって形成された多層前駆体をアニール及び延伸によって微多孔性とする。これらの分離膜の多孔度は本発明より大きいが、Ｇｕｒｌｅｙ値も相対的に高い値を示している。
【０００５】
米国特許第５，６６７，９１１号明細書は、交差して積み重ねた微多孔薄膜を（熱及び圧力により又は接着剤により）結合して多層微多孔薄膜を形成することによって多層薄膜を形成することを開示している。微多孔薄膜は、１５〜５０ｆｔ／分（４．６〜１５．２ｍ／分）のライン速度で、熱（１１０℃〜１４０℃）及び圧力（３００〜４５０ｐｓｉ）を使用して互いに積層する。この引用文献は、これらの薄膜の多孔度が高いという良い指標であるより低いＧｕｒｌｅｙ値を教示している。
【０００６】
米国特許第５，６９１，０７７号明細書は、微多孔薄膜を熱及び圧力（圧延）により又は接着剤により又はパターン溶着により結合して多層微多孔薄膜を形成することによって多層薄膜を形成することを開示している。圧延は、レジデンス時間２〜１０分間で１２５℃〜１３０℃において行われる。４層が積層された多層微多孔性前駆体が単一のニップロール間で圧延される。これらの分離膜の多孔度は本発明より大きいが、Ｇｕｒｌｅｙ値も相対的に高い値を示している。
【０００７】
米国特許第５，９５２，１２０号明細書は、非多孔性前駆体を押出し、非多孔性前駆体を互いに結合し、結合された非多孔性前駆体をアニールし、結合された非多孔性前駆体を延伸して多層微多孔薄膜を形成することによって多層薄膜を形成することを開示している。少なくとも４層の３層前駆体を、結合、アニール及び延伸工程を同時に通過させる。結合を、３０ｆｔ／分（９．１ｍ／分）のライン速度で１２８℃（１２５℃〜１３５℃の範囲）のニップローラー間で行うと、剥離強度５．７ｇ／ｉｎ（０．２ｇ／ｍｍ）が得られ、４０ｆｔ／分（１２．２ｍ／分）のライン速度で１２８℃〜１３０℃のニップローラー間で行うと、剥離強度３０ｇ／ｉｎ（１．２ｇ／ｍｍ）が得られた。これらの分離膜における正味の延伸率は全て、少なくとも１００％以上となる傾向があり、Ｇｕｒｌｅｙ値も高レベルである。
【０００８】
上記のプロセスは、電池分離膜として使用するのに適した商業的利用可能性のある多層微多孔薄膜を製造しているが、分離膜製造業者及び電池製造業者の双方で、加工性のより良い分離膜の製造が望まれている。加工性を改良するためには、製造プロセス中に分離膜は不良により耐久性である必要がある。電池製造業者を悩ます大きな問題のうちの２つは分離膜の漏れと収縮である。収縮は、使用中に電池が置かれる加熱された環境に分離膜がさらされたときに生じる。過去の方法で漏れについての分離膜の試験は破壊強度試験であった。しかしながら、混合浸透と呼ばれる新しい試験は、分離膜が製造プロセスにおいてどのように挙動するかについて、破壊強度試験よりはるかに良い指標となることが分かった。収縮についての試験においては、分離膜を一定の期間、高温にさらさなければならない。電池の製造業者は、分離膜が望ましい範囲のＧｕｒｌｅｙ値を有することを依然として要求している。
【先行技術文献】
【特許文献】
【０００９】
【特許文献１】米国特許第５，６９１，０４７号明細書
【特許文献２】米国特許第５，６９１，０７７号明細書
【特許文献３】米国特許第５，９５２，１２０号明細書
【発明の概要】
【発明が解決しようとする課題】
【００１０】
したがって、低い収縮値を依然として維持し、望まれる範囲のＧｕｒｌｅｙ値を依然として示しつつ混合浸透強度の増加を示す、分離膜として使用される改良された多層微多孔薄膜を提供することが必要である。
【課題を解決するための手段】
【００１１】
本発明は、層として測定した数値で１．２以下のメルトフローインデックスによって示される高分子量ポリプロピレン層、ポリエチレン層、及び層として測定した数値で１．２以下のメルトフローインデックスを有する高分子量ポリプロピレン層を有する多層微多孔性電池分離膜である。この得られる微多孔性電池分離膜は乾式延伸法によって形成される。微多孔性電池分離膜は、２５μ以下の厚さを有する分離膜において、１３〜２５秒のＧｕｒｌｅｙ値を維持しつつ３７％以下の多孔度を有する。
【図面の簡単な説明】
【００１２】
【図１】混合浸透試験における多層分離膜の側面図である。
【図２】加圧後の電極及び分離膜を示す側面図である。
【図３】分離膜のイオン抵抗の傾きを示すグラフである。
【図４】分離膜のイオン抵抗を測定するための４プローブＡＣインピーダンス技法の概略図である。
【図５】同じ厚さの多層乾式延伸膜の本発明の方法によって作製された多層膜の混合浸透強度の増加率を示すグラフである。
【発明を実施するための形態】
【００１３】
電池分離膜は、電気化学電池又はコンデンサーに使用される微多孔薄膜又は膜を意味する。電気化学電池は、リチウム化学に基づく電池などの１次（非充電型）及び２次（充電型）電池を含む。これらの薄膜は、通常、ポリオレフィン、例えば、ポリエチレン、ポリプロピレン、ポリブチレン、ポリメチルペンテン、これらの混合物及びこれらのコポリマーからなる。ポリプロピレン（アイソタチック及びアタクチックを含む）及びポリエチレン（ＬＤＰＥ、ＬＬＤＰＥ、ＨＤＰＥ及びＵＨＭＷＰＥを含む）及びこれらの混合物及びこれらのコポリマーは、これらの用途のために市販されている薄膜を作るために使用される好ましいポリオレフィンである。これらの薄膜はＣＥＬＧＡＲＤ（登録商標）法（乾式法、すなわち、押出し−アニール−延伸としても知られる）によって又は溶媒抽出法（湿式法又は相転換プロセス又はＴＩＰＳ、熱誘引相分離プロセスとしても知られる）によって又は粒子延伸プロセスによって作製され得る。これらの薄膜の一部は、乾式法により作製されるものであり、しばしば多層薄膜である。多層薄膜は、遮断性能（すなわち、回路のショートの際、イオンの流れを遮断することができる）を有するので、好ましい。通常の多層薄膜は３層薄膜である。一般的な３層薄膜は、ポリプロピレン（ＰＰ）／ポリエチレン（ＰＥ）／ポリプロピレン（ＰＰ）構造であり、他の構造はＰＥ／ＰＰ／ＰＥである。
【００１４】
本発明は３層を有する多層微多孔性電池分離膜に関する。第１層は、層として測定した数値で１．２以下のメルトフローインデックスを有する高分子量ポリプロピレン層であり、第２層はポリエチレン層であり、第３層は、層として測定した数値で１．２以下のメルトフローインデックスを有する高分子量ポリプロピレン層である。この微多孔性電池分離膜は乾式延伸法によって形成される。本発明の方法は、２５μ以下の厚さを有し、１３〜２５秒のＧｕｒｌｅｙ値を維持しつつ３７％以下の多孔度を有する微多孔性電池分離膜を製造する。
【００１５】
この多層微多孔性電池分離膜は、同じ厚さの乾式延伸された３層の微多孔性電池分離膜と比較して５％以上高い混合浸透強度を示す。この微多孔性電池分離膜の正味の収縮率は、１０５℃６時間の曝露後５％未満である。この微多孔性電池分離膜のイオン抵抗は、２．５オーム−ｃｍ2未満である。この分離膜のポリエチレン層は高密度ポリエチレンである。
【００１６】
本発明の他の実施態様において、多層微多孔性電池分離膜は、外側ポリオレフィン層、内側ポリオレフィン層及び外側ポリオレフィン層を有する乾式延伸された３層の微多孔性電池分離膜を含む。分離膜の全体の厚さは２５μ以下である。外側ポリオレフィン層は高分子量ポリプロピレンである。内側ポリオレフィン層はポリエチレンである。この乾式延伸された３層の微多孔性電池分離膜は、同じ厚さの乾式延伸された３層の微多孔性電池分離膜と比較して５％以上高い混合浸透強度を示す。この多層微多孔性電池分離膜は、１３〜２５秒のＧｕｒｌｅｙ値を維持しつつ３７％以下の多孔度を有する。驚くべきことに、この微多孔性電池分離膜の正味の収縮率は、１０５℃６時間の測定で５％未満である。この多層微多孔性電池分離膜は２．５オーム−ｃｍ2未満のイオン抵抗を有する。
【００１７】
本発明の他の実施態様は、乾式延伸された３層の微多孔性電池分離膜を含む多層微多孔性電池分離膜である。この分離膜は外側ポリオレフィン層、内側ポリオレフィン層及び外側ポリオレフィン層を有する。外側ポリオレフィン層は高分子量ポリプロピレンである。内側ポリオレフィン層はポリエチレンである。この乾式延伸された３層の微多孔性電池分離膜は２５μ以下の厚さ、３７％以下の多孔度及び１３〜２５秒のＧｕｒｌｅｙ値を有する。この分離膜は、同じ厚さの乾式延伸された３層の微多孔性電池分離膜と比較して５％高い混合浸透強度を示す。驚くべきことに、この多層微多孔性電池分離膜は、１０５℃６時間の測定で５％未満の正味の収縮率を示す。この多層微多孔性電池分離膜はまた、２．５オーム−ｃｍ2未満のイオン抵抗を有する。
【００１８】
本発明の分離膜は、多層微多孔性電池分離膜の次の製造方法によって作製できる。加工前のペレットとして測定した数値で１．０以下のＭＦＩを有するポリプロピレンとポリエチレンとを用意する。高分子量ポリプロピレンであるポリプロピレンを押出して、ポリプロピレン前駆体薄膜を形成する。次いで、ポリエチレンを供給し、押出して、ポリエチレン前駆体薄膜を形成する。次いで、ポリエチレン前駆体薄膜の両側にポリプロピレン前駆体薄膜を積層して非多孔性３層前駆体を形成する。次いで、この非多孔性３層前駆体をアニールする。アニーリング後、次いで、非多孔性３層前駆体を延伸して、延伸された微多孔性３層薄膜を形成する。次いで、延伸された微多孔性３層薄膜を緩和させて、微多孔性３層膜を形成する。このプロセスにおける正味の延伸率は９０％未満である。正味の延伸率は緩和量を差し引いた、薄膜に付される延伸のパーセンテージで決められる。延伸は、熱間、冷間又は熱間と冷間の混合によって行うことができる。緩和も熱間、冷間又は熱間と冷間双方の混合によって行うことができる。
【００１９】
本発明の他の実施態様においては、分離膜の正味の収縮率が１０５℃６時間の測定で５％未満であり、全体の厚さが２５μ以下である微多孔性ポリオレフィンからなる電池分離膜が提供される。この電池分離膜は３７％以下の多孔度を有する。さらに驚くべきことに、この電池分離膜は１３〜２５秒のＧｕｒｌｅｙ値を有する。従来は、１３〜２５秒の範囲のＧｕｒｌｅｙレベルを得るためには、分離膜は３７％超の多孔度を必要とし、多くの場合多孔度は少なくとも４０％以上であった。多孔度のわずかな変化ですら分離膜のＧｕｒｌｅｙ値に大きな影響を与える傾向にあることが分かっている。１３〜２５秒のＧｕｒｌｅｙ値を維持しながら、全体の厚さが２５μ以下であり、分離膜の正味の収縮率が１０５℃６時間の測定で５％未満であり、３７％以下の多孔度を有する微多孔性ポリオレフィンからなる電池分離膜は、驚くべきことに、湿式法によって作製される分離膜ならびに乾式法によって作製される分離膜である。
【００２０】
本発明の他の実施態様において、多層電池分離膜は、加工後の外側層として測定した数値で１．２以下のメルトフローインデックスを有する高分子量ポリプロピレン層の外側層を有する微多孔性ポリオレフィンからなる。高密度と呼ばれ得る多くのポリプロピレンでは加工後にメルトフロー特性がかなり落ちるので、その層としての測定が重要である。過去においては、メルトフローインデックスが使用されたときには、加工前のメルトフローがいつも引用されていた。
【００２１】
本発明を下記の実施例によってさらに説明する。次の実施例においては、Ｇｕｒｌｅｙ値は、ＡＳＴＭ  Ｄ−７２６（Ｂ）法によって測定される。本明細書で使用されるＧｕｒｌｅｙ値は、Ｇｕｒｌｅｙ  Ｄｅｎｓｏｍｅｔｅｒ（例えば、Ｍｏｄｅｌ４１２０）によって測定される空気流に対する抵抗値である。本明細書で定義されるＧｕｒｌｅｙ値は、水１２．２インチ圧力下で、１平方インチの製品を１０ｃｃの空気が通過するのに必要な時間（秒）として表される。
【００２２】
ＭＤ及びＴＤに沿った引張り強さは、ＡＳＴＭ  Ｄ−６３８法によって測定される。引裂抵抗は、ＡＳＴＭ  Ｄ−１００４によって測定される。
【００２３】
電池分離膜の厚さは、Ｔｅｃｈｎｉｃａｌ  Ａｓｓｏｃｉａｔｉｏｎ  ｏｆ  ｔｈｅ  Ｐｕｌｐ  ａｎｄ  Ｐａｐｅｒ  Ｉｎｄｕｓｔｒｙの支援によって開発されたＴ４１１  ｏｍ−８３法によって測定される。厚さは、直径１／２インチの精密マイクロメーターを使用して、円形シューを７ｐｓｉで試料と接触させて決定する。試料の幅にわたる１０箇所のマイクロメーターでの読取値を平均する。
【００２４】
微多孔薄膜の多孔度はＡＳＴＭ  Ｄ−２８７３法によって測定される。
【００２５】
破壊強度は次のように測定される。延伸した製品の幅にわたって１０箇所の測定を行い、平均する。Ｍｉｔｅｃｈ  Ｓｔｅｖｅｎｓ  ＬＦＲＡ  Ｔｅｘｔｕｒｅ  Ａｎａｌｙｚｅｒが使用される。針は、半径０．５ｍｍを有し、直径１．６５ｍｍである。侵入速度は２ｍｍ／秒であり、たわみの量は６ｍｍである。薄膜は、１１．３ｍｍの中心穴を有する固定装置に固く固定する。針によって貫通された薄膜の移動（ｍｍ）は試験された薄膜によってもたらされた抵抗力（ｇ力）に対して記録した。最大抵抗力は破壊強度である。
【００２６】
混合浸透強度は、混合浸透により分離膜を通過して短絡するのに要する力である。この試験においては、図１の金属板１０の基板によって始まり、この板の表面上にはカソード材料のシート１５が置かれ、カソードの表面上には多層分離膜２０が置かれ、多層分離膜２０の表面上にはアノード材料のシート２５が置かれる。次いで、力ゲージ３５に接続された３ｍｍのボールチップ３０が供給される。ボールチップ３０は、抵抗メーター４０によって金属板１０に接続される。図２の圧力４５がボールチップ３０にかけられ、図１の力ゲージ３５に記録される。力をかけると、分離膜２０のいずれかの側に図２のアノード混合５０及びカソード混合５５が生成する。抵抗が大きく低下すると、混合浸透による分離膜を通過する短絡を示す。
【００２７】
混合浸透は分離膜の強度及び混合浸透に対する抵抗を測定する。これは実際のセルの挙動のより正確なシミュレーションであることが発見された。これは、分離膜がセル中でどのように挙動するかについての破壊強度より優れた指標である。この試験は、電池の組立て中で回路を短絡させる分離膜の傾向を示すために使用される。
【００２８】
メルトインデックスは、ＡＳＴＭ  ＤＳ１２３８、ＰＥ：１９０℃／２．１６ｋｇ、ＰＰ：２３０℃／２．１６Ｋｇによって測定される。これは、ｇ／１０分として測定される。
【００２９】
収縮率は、１０５℃６時間で測定される。分離膜の膜の幅及び長さ双方を前記熱処理の前と後に測定する。正味の収縮率は、次の式によって計算される。
【００３０】
正味の収縮率（％）＝１００＊（（Ｌ０−Ｌ１）／Ｌ０＋（Ｗ０−Ｗ１）／Ｗ０）
Ｌ０は熱処理前の長さであり、Ｌ１は熱処理後の長さであり、Ｗ０は熱処理前の幅であり、Ｗ１は熱処理後の幅である。
【００３１】
ある電解液に浸された分離膜の測定イオン抵抗値は、分離膜が電気的性能に与える影響のため、電池の製造技術にとっては非常に重要である。イオン抵抗値は、実際の電池用途に対する実際の電解液中で測定が行われる点においてＧｕｒｌｅｙ値より浸透性についてのより総合的な測定値である。多孔膜のイオン抵抗値は、本質的に分離膜の孔に浸入した電解液のイオン抵抗値である。通常、電解液に浸された微多孔性分離膜は、押しのけられた相当容積の電解液の電気抵抗値の約６〜７倍の電気抵抗値を有する。それは、膜の多孔度、ねじれ、電解液の抵抗値、膜の厚さ及び電解液が膜の孔を濡らす程度の関数である。
【００３２】
分離膜抵抗値は、最終材料から分離膜の小片を切取り、次いで２つの遮断電極の間にそれらを設置することによって特性決定される。分離膜は、容積比３：７のＥＣ／ＥＭＣ溶媒中１．０ＭのＬｉＰＦ6塩を有する電池電解液によって完全に飽和される。分離膜の抵抗値Ｒ（Ω）は４プローブＡＣインピーダンス技法で測定する。電極／分離膜界面上の測定誤差を減らすためには、より多くの分離膜層を追加することによる多数の測定が必要となる。
【００３３】
次いで、多層の測定値に基づいて、電解液で飽和された分離膜のイオン抵抗値、Ｒｓ（Ω）を次の式によって計算する。
【００３４】
Ｒs＝ρsｌ／Ａ                （１）
ρsは、分離膜のイオン抵抗率Ω−ｃｍであり、Ａは電極の面積ｃｍ2であり、ｌは分離膜の膜の厚さｃｍである。ρs／Ａ比は次の（２）式で与えられる多層分離膜を有する分離膜抵抗値の変化について計算された傾きである。
【００３５】
傾き＝ρs／Ａ＝ΔＲ／Δδ              （２）
ΔＲ及びΔδは図３に定義されている。図３の傾きの計算は、多層測定手法を用いて分離膜の膜のイオン抵抗値を評価するために使用する。
【００３６】
分離膜の膜のイオン抵抗値は４プローブＡＣインピーダンス技法を使用して測定される。図４は、抵抗値を測定するために使用されるセルの模式図６０を示す。セルの上部６５プローブ及び下部７０プローブから出たリードは２つのワイヤ７５，８０を有し、１つは電流を感知し、他方は電圧を感知する。全ての抵抗の測定に使用する電解液は容積比３：７のＥＣ：ＥＭＣ溶媒中１．０ＭのＬｉＰＦ６塩である。分離膜の試料を下部電極８５上に置く。分離膜は、完全に下部電極を覆うべきであり、分離膜は完全に電解液で濡らされるべきである。次いで、第２電極９０を下部電極８５の上面にそっと置きインピーダンス値を測定する。インピーダンス値はポテンショスタットによるインピーダンスメーター９５によって測定される。測定誤差を減らすためには、より多くの分離膜層を加え始め、累積抵抗値を測定する。下部プローブ７０上に置かれ得るくぼんだ中心１０５を有するＴｅｆｌｏｎ（登録商標）スペーサー１００を加えることにより電解液のみの抵抗値を調べることが可能である。次いで、電解液を加えてくぼみ中心１０５に充填し、次いで上部プローブ６５をスペーサー１００上に置く。
【実施例】
【００３７】
表Ａにおける実施例を見ると上記の記載は明らかになる。試料Ａ及びＢは乾式延伸法によって作製された比較のための３層分離膜のためのものである。試料Ａは２０μ分離膜であり、試料Ｂは２５μ分離膜である。実施例Ｃ３００及びＣ５００は本発明の方法によって作製された本発明の分離膜である。Ｃ３００は２０μ分離膜であり、Ｃ５００は２５μ分離膜である。表において、ＩＲはイオン抵抗値を意味し、Ｐ．Ｓ．は破壊強度であり、ＭＰは混合浸透であり、ＴＤは機械の方向に対して逆方向である。
【表Ａ】
0005694255.tif 000002
【００３８】
混合浸透試験においては、本発明の材料を、高分子量ポリプロピレンを使用せず、本発明の方法によって作製されていない、セルガード（登録商標）法によって作製された３層分離膜に対して比較する。図５において、混合浸透強度における改良が観察できる。また、表Ａを見ると、標準２０μ分離膜は、標準２５μ３層分離膜と比較して混合浸透強度の１０％の減少を示している。本発明の方法により作製された２０μの本発明の分離膜は混合浸透強度において２％の減少しか示さない。標準２５μ分離膜は混合浸透強度において変化を示さず、本発明の方法によって作製された２５μ分離膜は混合浸透強度の５％の増加を示す。
以下の詳細な説明及び添付図面を参照することにより、これまでの説明がより容易に明らかになるであろう。
【符号の説明】
【００３９】
１０  金属板
１５  カソード材料のシート
２０  多層分離膜
２５  アノード材料のシート
３０  ボールチップ
３５  力ゲージ
４５  圧力
５０  アノード混合
５５  カソード混合
６０  セルの模式図
６５  上部プローブ
７０  下部プローブ
７５  ワイヤ
８０  ワイヤ
８５  下部電極
９０  第２電極
９５  インピーダンスメーター
１００  Ｔｅｆｌｏｎ（登録商標）スペーサー
１０５  くぼみ中心
【図１】
0005694255.tif 000003
【図２】
0005694255.tif 000004
【図３】
0005694255.tif 000005
【図４】
0005694255.tif 000006
【図５】
0005694255.tif 000007